(57)【要約】【課題】  １種類の溶鋼と鋳型あたり１本の注入ノズルと鋳型に設置された静磁場ブレーキを用い、表層に付加する元素を鋳型内の溶鋼上方から供給する複層鋳片の鋳造方法において、比較的短い注入ノズルを用い、ノズル出口の位置を静磁場発生コイル位置より上方とした場合でも、鋳片表層と内部の成分差を安定して得る。【解決手段】  下向きの吐出口を持つ注入ノズルを鋳型当たり１本使用し、かつ、鋳型に設置された静磁場ブレーキを用い、表層に付加する元素を鋳型内の溶鋼上方から供給する複層鋳片の鋳造方法において、ノズル出口の位置を静磁場を発生させるコイル位置より上方とし、かつ、ノズル出口の平均流速と静磁場ブレーキの磁場の大きさが、以下の関係を満たすことを特徴とする。  ０．０８≦Ｂ／Ｖｑ≦０．１２Ｂ：静磁場ブレーキのコイル高さ方向（鋳造方向）の中央における磁束密度（Ｔ）、Ｖｑ：注入ノズル吐出口の平均流速（ｍ／ｓ）【選択図】      図１
2005297030.tif 000002
【特許請求の範囲】
【請求項１】
下向きの吐出口を持った注入ノズルを鋳型当たり１本使用して鋳型内に溶鋼を注入し、鋳片表層に相当する部分に付与する元素を鋳型内の溶鋼上方から供給すると共に、鋳型に設置された静磁場ブレーキを用いて成分混合を抑制して複層鋳片を鋳造する方法において、ノズル吐出口が静磁場発生コイル位置より上方となるようにノズルを配置し、かつ、ノズル吐出口からの平均吐出流速と静磁場ブレーキの磁場の大きさが以下の関係を持つようにして鋳造することを特徴とする複層鋳片の製造方法。
０．０８≦Ｂ／Ｖｑ≦０．１２
Ｂ：静磁場ブレーキのコイル高さ方向（鋳造方向）の中央における磁束密度（Ｔ）
Ｖｑ：注入ノズル吐出口の平均流速（ｍ／ｓ）
【発明の詳細な説明】
【技術分野】
【０００１】
本発明は、鋳片の表層と内部で成分の異なる複層鋳片を製造するための方法に係るものである。複層鋼材は、従来は、２種３枚の鋼材を表層−内部−表層となるように重ね合わせて圧延することにより製造されていたが、近年、複層鋳片を直接製造する鋳造法が開発されてきた。本発明は、この複層鋳片を鋳造により直接製造する方法に係るものである。
【背景技術】
【０００２】
従来の技術としては、鋳型内の静磁場を境界とし、下方の溶融金属を供給するノズルの先端をラッパ状にして異種溶融金属を注湯する方法が提示されている（特許文献１参照）が、この方法は、溶鋼を２種類、ノズルを２本用いるために、製造コストが高くなるという問題がある。また、下方の溶融金属を供給するノズル出口を静磁場の下になるようにする必要がある。
【０００３】
また、２種類の溶鋼を用いる代わりに、１種類の溶鋼と鋳型あたり１本の注入ノズルを用い、鋳型内の静磁場で仕切られた鋳型内の上部にある溶鋼プールに連鋳パウダーから溶質元素を添加し、鋳片表層に当該元素を富化する方法が示されている（特許文献２参照）。しかしながら、この場合には、ノズルの位置に関する記述はなく、図から推定すると、注入ノズルの位置が静磁場コイルの上端になっているので、長いノズルが必要となる。
【０００４】
更に、直流磁界によって区分された溶鋼プールのうち下部プールに溶鋼を注入し、上部プールの溶鋼にワイヤーや連鋳パウダーから所定の溶質元素を添加して、鋳片表層に当該元素を富化する方法が示されている（特許文献３参照）。この場合にも、ノズルの位置を直流磁界より下方にする必要があり、長いノズルが必要となる。
【０００５】
その他、複層鋳片を連続鋳造で製造する方法が多数提示されているが、注入ノズル位置について、比較的短い注入ノズルを用いて、静磁場や直流磁界の位置よりもノズル出口を上方に設置した場合に、明確な鋳片表層と内部の成分差を安定して得る方法に言及した発明は見当たらない。
【０００６】
【特許文献１】特開平１−８３３４７号公報
【特許文献２】特開平７−２８４８７９号公報
【特許文献３】特開平７−２９０１９５号公報
【発明の開示】
【発明が解決しようとする課題】
【０００７】
本発明は、１種類の溶鋼と鋳型あたり１本の注入ノズルと鋳型に設置された静磁場ブレーキを用い、かつ、表層に付加する元素を鋳型内の溶鋼上方から供給する複層鋳片の鋳造方法において、比較的短い注入ノズルを用いて、ノズル出口の位置を静磁場を発生させるコイル位置より上方とした場合にでも、明確な鋳片表層と内部の成分差を安定して得る方法を提供するものである。
【０００８】
明確な成分差を安定して得ることにより、狙った表層および内部の機能を持つ鋳片を得ることが出来、また、製造コストも安くなる。
【課題を解決するための手段】
【０００９】
上記目的を達成するために、本発明は以下の構成を特徴とする。
【００１０】
下向きの吐出口を持った注入ノズルを鋳型当たり１本使用して鋳型内に溶鋼を注入し、鋳片表層に相当する部分に付与する元素を鋳型内の溶鋼上方から供給すると共に、鋳型に設置された静磁場ブレーキを用いて成分混合を抑制して複層鋳片を鋳造する方法において、ノズル吐出口が静磁場発生コイル位置より上方となるようにノズルを配置し、かつ、ノズル吐出口からの平均吐出流速と静磁場ブレーキの磁場の大きさが以下の関係を持つようにして鋳造することを特徴とする複層鋳片の製造方法。
０．０８≦Ｂ／Ｖｑ≦０．１２
Ｂ：静磁場ブレーキのコイル高さ方向（鋳造方向）の中央における磁束密度（Ｔ）
Ｖｑ：注入ノズル吐出口の平均流速（ｍ／ｓ）
【発明の効果】
【００１１】
本発明により、１種類の溶鋼と鋳型あたり１本の注入ノズルと鋳型に設置された静磁場ブレーキを用い、かつ、表層に付加する元素を鋳型内の溶鋼上方から供給する複層鋳片の鋳造方法において、比較的短い注入ノズルを用いて、ノズル出口の位置を静磁場を発生させるコイル位置より上方とした場合にでも、明確な鋳片表層と内部の成分差を安定して得ることが可能となる。
【発明を実施するための最良の形態】
【００１２】
本発明者らは、比較的短い注入ノズルを用いても明確な鋳片表層と内部の成分差を安定して得る方法として、ノズル吐出口を下向きとして、同時に、ブレーキ力を弱める方向で調整して、注入ノズルからの溶鋼を下部プールに積極的に供給することを考案した。
【００１３】
以下に、本発明の詳細を記す。連続鋳造で複層鋳片を製造する場合の従来の考え方は、鋳型内の静磁場や直流磁界で溶鋼プールを上下に仕切り、注入ノズルより供給される溶鋼は出来るだけ下部プールに入るようし、上部プールにワイヤーや連鋳パウダーから供給する溶質元素は出来るだけ、下部プールに混入しないようにするものであった。
【００１４】
この場合、溶鋼を供給する注入ノズル出口を静磁場や直流磁界の上部にすると、溶鋼流速の制動の効果が小さくなり、上部プールを必要以上に攪拌して、ワイヤーや連鋳パウダーから供給された溶質元素を下部プールまで侵入させ、結果として、鋳片表層と内部の当該溶質元素の濃度差をあいまいにする恐れがあった。
【００１５】
しかしながら、長さの長い注入ノズルを用いることには、いくつかの制約や欠点がある。たとえば、ノズル耐火物コストが高くなる、連続鋳造機によっては、長いノズルを鋳型内に挿入することが出来ない等の問題である。
【００１６】
本発明者らは、従来の考えとは逆に、ブレーキ力を弱め、かつ、ノズル注入口を下方を向くように設置することにより、注入ノズル出口がブレーキ帯の上方にあっても、注入流がブレーキ帯を通過して下部プールに到達するようにすることを着想した。
【００１７】
そこで、本発明者は、上記発想に基づいて、図２に示す鋳造装置を作製した。鋳型４の上方には、電磁攪拌装置３が設けられ、その下方（鋳型の中央部）には、静磁場ブレーキ５が設けられている。溶鋼を注入する注入ノズル１は、その出口が静磁場ブレーキ５の上方に位置するように設けられている。
【００１８】
このように構成した鋳型４において、静磁場ブレーキのブレーキ力を弱め、注入ノズル１から溶鋼を注入すると、注入流は、ブレーキ帯を通過して下部プールに到達するので、連鋳パウダー２で覆われた上部プールで形成され、下方に移動するに従い厚みを増す凝固シェル（表層）６の上に、さらに凝固シェル（内部）７を形成して、複層鋳片を鋳造することができる。
【００１９】
しかしながら、この場合でもブレーキ力が弱すぎれば、上部プールにワイヤーや連鋳パウダーから供給された溶質元素がブレーキ帯を通過して、下部プールに混合したり、下部プールに注入された溶鋼の流れが反転して上部プールの溶鋼を乱してしまう恐れがある。
【００２０】
そこで、実験により、ブレーキ力の適正条件を求めた。表１に示す鋼で鋳造を行い、ノズル吐出口からの溶鋼流速とブレーキ力を変化させて鋳造し、得られた複層鋳片の表層と内部の成分差の状況を調査した。表層に富化する元素をＰとし、連鋳パウダーから供給した。ＦｅＰの形態で連鋳パウダーで混合し、その濃度は、数回の試験実績から求めた。
【００２１】
【表１】
2005297030.tif 000003
【００２２】
今回の表層Ｐ濃度の目標値に対しては、連鋳パウダー中でのＦｅＰ濃度は２０％である成分の分析結果を図１に示す。ここで、成分分離度は、下記の定義であり、分離度６０％以上が、明確な成分差を持つことを示す。
成分分離度（％）＝（当該元素の表層から５〜１０ｍｍ内部と３０〜４０ｍｍ内部の
濃度差）×１００／（当該元素の表層と内部の目標濃度の差）
【００２３】
図より、注入ノズル出口の平均流速Ｖｑ（ｍ／ｓ）と静磁場ブレーキのコイル高さ方向中央における磁束密度（Ｔ）との関係が、下記（１）式条件を満たす場合に鋳片表層と内部のＰ濃度が明確に異なることが判った。すなわち、この条件で成分分離が明確な複層鋳片を得ることが出来ることが判った。
０．０８≦Ｂ／Ｖｑ≦０．１２                                      …（１）
【００２４】
このような結果が得られた理由は、次のように考えられる。すなわち、Ｂ／Ｖｑが０．１２より大きい場合には、ブレーキ力が強すぎるために、注入ノズルから供給された溶鋼の一部が、静磁場ブレーキ下部プールに行けないために上昇し、静磁場ブレーキ上部プールを乱して不均一な流れを生じさせ、上部プール内ヘワイヤーや連鋳パウダーから供給された溶質元素の濃度を鋳型内の場所毎に不均一にするためである。
【００２５】
一方、Ｂ／Ｖｑが０．０８より小さい場合には、前述したように、ブレーキ力が弱すぎて、ワイヤーや連鋳パウダーから上部プールに供給された溶質元素がブレーキ帯を通過して下部プールに混合したり、下部プールに注入された溶鋼の流れが反転して上部プールの溶鋼を乱し、同様に、溶質元素の濃度を鋳型内の場所毎に不均一にするためである。
【００２６】
次に、発明の条件を規定した理由と、該発明の具体的な適用法について説明する。対象となるプロセスは、連続鋳造であり、目的は複層鋳片の製造である。
【００２７】
いくつかある複層鋳片の製造方法のうち、本発明は、注入ノズルを鋳型当たり１本使用し、かつ、鋳型に設置された静磁場ブレーキを用い、かつ、表層に付加する元素を鋳型内の溶鋼上方から供給する複層鋳片の鋳造方法に限定する。これは、注入ノズルを２本以上用いる方法では、コスト的に高価になるからである。
【００２８】
注入ノズルを鋳型あたり１本用いる方法では、鋳片表層に富化する溶質元素を添加するためには、ワイヤーによる添加か連鋳パウダーによる添加が必要になるので、両者の方法を採用した。また、鋳型に設置された静磁場を用いるのは、電磁ブレーキの中でも静磁場のタイプのものが、鋳片幅方向の磁場分布が比較的均一だからである。
【００２９】
使用するノズルの形式について、下向きの吐出口を持ったものとしたのは、注入された溶鋼が出来るだけ上部プールを攪拌することなく、下部プールに供給されるようにするためである。ノズル出口の位置を静磁場を発生させるコイル位置より上方としたのは、ノズルの長さが長くなることを出来るだけ避けるためである。
【００３０】
ノズル出口の平均流速と静磁場ブレーキの磁場の大きさに関しては、実機試験で得られた結果を元にして、以下の関係を規定した。すなわち、下記条件を満足した場合のみ、成分分離が明確な複層鋳片を得ることが出来る。
０．０８≦Ｂ／Ｖｑ≦０．１２
Ｂ：静磁場ブレーキのコイル高さ方向（鋳造方向）中央における磁束密度（Ｔ）
Ｖｑ：注入ノズル出口の平均流速（ｍ／ｓ）
【００３１】
なお、この発明においては、ブレーキだけでなく、鋳型上部で電磁攪拌を用いて溶鋼表面を攪拌すると、連鋳パウダーまたはワイヤーで添加した溶質元素が、上部溶鋼プールで更に均一となりやすくなる。
【実施例】
【００３２】
連続鋳造機を用いて、複層鋳片を製造した。鋳片の成分を表２に示す。各水準で共通の実験条件および評価法を表３に示す。実験水準および結果を表４に示す。
【００３３】
【表２】
2005297030.tif 000004
【００３４】
【表３】
2005297030.tif 000005
【００３５】
【表４】
2005297030.tif 000006
【００３６】
表４より、本発明の場合の条件を満たす場合には、鋳片表層と内部での成分分離が明確な複層鋳片を得ることが出来た。
【００３７】
一方、比較１，比較２，比較３のいずれの比較例においても、鋳片表層と内部での成分分離が明確な複層鋳片を得ることが出来なかった。
【００３８】
すなわち、比較１では、ブレーキが強すぎて、適正なＢ／Ｖｑを得ることが出来ず、分離度が低下した。また、比較２では、ブレーキが弱すぎて、適正なＢ／Ｖｑを得ることが出来ず、分離度が低下した。更に、比較３では、鋳造速度が低く、注入ノズルからの吐出流速が小さいのに対して適正な磁束密度をとしなかったために、適正なＢ／Ｖｑが得られず、分離度が悪化した。
【産業上の利用可能性】
【００３９】
前述したように、本発明により、鋳片表層と内部での成分分離が明確な複層鋳片を提供することができる。複層鋳片は、多様な用途に用いられるので、本発明は、産業上の利用可能性が大きいものである。
【図面の簡単な説明】
【００４０】
【図１】指標Ｂ／Ｖｑと成分分離度の関係を表す図である。
【図２】鋳造装置の概略を説明する図である。
【符号の説明】
【００４１】
１…注入ノズル
２…連鋳パウダー
３…電磁攪拌装置
４…鋳型
５…静磁場ブレーキ
６…凝固シェル（表層）
７…凝固シェル（内部）
【図１】
2005297030.tif 000007
【図２】
2005297030.tif 000008